(57)【特許請求の範囲】
【請求項１】
モノビニル芳香族化合物の重合のための連続法において、該方法が：
モノビニル芳香族モノマー流を反応器中で重合条件下におき；
揮発性化合物の少なくとも１留分を、該流中の固体及び不揮発性液体から脱蔵により分離して部分的精製流を形成し；
該揮発物の少なくとも１留分を冷却器中で凝縮させた後そこから望ましくない化合物を除去して精製再循環凝縮物を形成し；
該精製凝縮物を反応器に再循環させ；
該部分的精製流を前回の脱蔵より高真空にてさらに脱蔵し、該流からさらに１留分の揮発性化合物を分離して精製流を形成し；
該過程から該揮発性化合物の留分を系外に除去し；
ポリマーの該精製流を仕上げ系に流す段階から成ることを特徴とする方法。
【請求項２】
基本的に酸、酸化物、キノン及びフェノールから成る群より選んだ望ましくない化合物を、重合反応器中の重合及び非重合モノビニル芳香族化合物の加工流から除去する方法において、該方法が：
該加工流を、大気圧以下にて、及び該加工流中の未反応モノマーならびにエチルベンゼンを含む低沸点の必要な揮発性化合物の大部分を気化して除くのに十分な温度で脱蔵し；
必要な該揮発物を凝縮してそれを該重合反応器に戻し；
該加工流に、該第１脱蔵段階より実質的に低圧で、及び該加工流中の望ましくない高沸点揮発性化合物を気化するのに十分な温度で第２の脱蔵をさせ；
望ましくない該揮発物を凝縮して系外に除去することから成ることを特徴とする方
法。
【請求項３】
モノビニル芳香族化合物の重合加工流からの再循環流を精製する方法において、該再循環流が未反応モノマー、エチルベンゼン、重合開始剤、酸化防止剤、酸、キノン、フェノール及び酸化物を含み、該方法が：
該加工流を、該流中の低沸点揮発性化合物の大部分を気化するのに十分な温度及び圧力で少なくとも１回脱蔵し；
該低沸点成分を凝縮して再循環流とし、該凝縮再循環流をフィルター材料上で濾過し、望ましくない化合物をそこから除去し；
濾過して該再循環流を該重合過程に戻し；
少なくとも１回の該脱蔵段階を経た過程において、前回の脱蔵より高い脱蔵条件下で最終的脱蔵段階を行い、その中の高沸点の望ましくない揮発性化合物を気化し；
望ましくない該揮発物を除去し、凝縮させ、それらを廃棄することから成ることを特徴とする方法。
【請求項４】
重合過程においてモノビニル芳香族化合物流を精製する装置において、該装置が：
モノビニル芳香族モノマー供給原料の重合に適応させたモノビニル芳香族化合物重合反応器；
該反応器中の揮発物の放出、及び該反応器から重合熱を除去するための、該反応器から出る蒸気管；
蒸発させた該揮発物を該蒸気管から受け取り、凝縮するよう配置した冷却器；
該凝縮揮発物を受け取り、さらに該凝縮揮発物から望ましくない化合物を濾過するよう配置されたフィルター；
濾過した凝縮物を該フィルターから該反応器に戻す再循環管；
該反応器からモノビニル芳香族流を受け取るよう配置され、該流から低沸点揮発性化合物を気化し、気化した該揮発物を該冷却器に流すよう適応させた第１脱蔵器；
該モノビニル芳香族化合物流を受け取るよう配置され、そこから高沸点揮発性化合物を気化するよう適応させた最終脱蔵器；及び
該最終脱蔵器からつながり、該最終脱蔵器から該高沸点揮発物を排出するよう配置された蒸気管を含むことを特徴とする装置。
【請求項５】
モノビニル芳香族重合システムにおいて：
モノビニル芳香族モノマーを重合させるよう配置された反応器、
該反応器から揮発物を受け取り、凝縮させるよう配置された冷却器、
該凝縮揮発物から望ましくない揮発物を濾過し、該凝縮揮発物を該反応器に戻すよう配置されたフィルター；
該反応器と連絡し、そこから加工流を受け取るよう配置され、該加工流から低沸点揮発性物質をさらに蒸発させるよう適応させた第１脱蔵器；
該第１脱蔵器から該冷却器につながり、揮発物をその間で輸送するための蒸気管；
該第１脱蔵器と連絡し、該加工流をそこから受け取るよう配置され、該加工流から高沸点揮発性物質を蒸発させるよう適応させた第２脱蔵器；及び
該高沸点揮発物を該重合系から系外に運び去るよう配置された蒸気管から成ることを特徴とするシステム。
【請求項６】
重合過程においてモノビニル芳香族化合物流を生成する装置において、該装置が：
モノビニル芳香族モノマー供給原料の重合に適応させたモノビニル芳香族化合物重合反応器；
該反応器中で気化した揮発物の放出、及び該反応器からの重合熱の除去のための、該反応器から出る蒸気管；
主に該反応器からの必要な揮発物を凝縮し、該反応器に戻すよう適応させ、さらに低沸点揮発物を凝縮せずにそこを通過させるよう適応させた、該蒸気管中の部分的冷却器；
該揮発物を該蒸気管から受け取り、凝縮させるよう配置された冷却器；
該凝縮揮発物を受け取り、さらに該凝縮揮発物から望ましくない化合物を濾過するよう配置されたフィルター系；
濾過した凝縮物を該フィルターから該反応器に戻す再循環管；
該反応器からモノビニル芳香族流を受け取るよう配置され、該流から揮発性化合物を気化し、気化した該揮発物を該冷却器に流すよう適応させた第１脱蔵器；
該第１脱蔵器から該冷却器につながり、揮発物をその間で輸送するための蒸気管；
該第１脱蔵器と連絡し、該加工流をそこから受け取るよう配置され、該加工流から高沸点揮発性物質を蒸発させるよう適応させた第２脱蔵器；及び
該高沸点揮発物を該重合系から系外に運び去るよう配置された蒸気管を含むことを特徴とする装置。
【請求項７】
モノビニル芳香族化合物重合システムにおいて、
モノビニル芳香族モノマーを重合させるよう配置された反応器、
該反応器中の揮発性物質を気化して重合熱を除去することによりそこにおける重合速度を制御するための、該反応器上の蒸気管、該蒸気管はさらに部分的冷却器及び該反応器への凝縮物戻し管を含んでいる；
該凝縮揮発物から望ましくない揮発物を濾過し、該凝縮揮発物を該反応器に戻すよう配置されたフィルター；
該反応器と連絡し、そこから加工流を受け取るよう配置され、該加工流から低沸点揮発性物質を気化するよう適応させた第１脱蔵器；及び
該第１脱蔵器から該冷却器につながり、揮発物をその間で輸送するための蒸気管；
該第１脱蔵器と連絡し、該加工流をそこから受け取るよう配置され、該加工流から高沸点揮発性物質を蒸発させるよう適応させた第２脱蔵器；及び
該高沸点揮発物を該重合系から系外に運び去るよう配置された蒸気管から成ることを特徴とするシステム。
【請求項８】
モノビニル芳香族化合物の重合のための連続法において、該方法が：
反応器中の重合によりモノビニル芳香族モノマー流から加工流を製造し；
主に揮発性成分のみを気化するのに十分な温度及び圧力で、該反応器中の生成物の揮発性物質を気化することにより該反応器の反応温度を制御し；
該反応器から該揮発物を除去し；
該揮発物を部分的に凝縮し、高沸点揮発物から低沸点揮発物を分離し；
凝縮した高沸点揮発物を該反応器に戻し；
該低沸点揮発物を分離凝縮系及び濾過系に輸送し；
該加工流中の固体及び不揮発性液体化合物から揮発性化合物の少なくとも１留分を脱蔵により分離して部分的精製流を形成し；
該凝縮系で該揮発物の少なくとも１留分を凝縮させた後、該フィルター系でそこから望ましくない化合物を除去して精製再循環凝縮物を形成し；
該精製凝縮物を該反応器に再循環し；
該部分的精製流を前回の脱蔵より高真空にてさらに脱蔵し、該流からさらに１留分の揮発性化合物を分離して精製流を形成し；
該過程から該揮発性化合物の留分を系外に除去し；
ポリマーの該精製流を仕上げ系に流す段階から成ることを特徴とする方法。
【請求項９】
基本的に酸、酸化物、キノン及びフェノールから成る群より選んだ望ましくない化合物を、重合反応器中の重合及び非重合モノビニル芳香族化合物の加工流から除去する方法において、該方法が：
該加工流を、大気圧以下にて、及び該加工流中の未反応モノマーならびにエチルベンゼンを含む実質的に揮発性化合物の部分を気化して除くのに十分な温度で、該重合反応器中で少なくとも１回脱蔵し；
該反応器外で該揮発物を部分的に凝縮して望ましい揮発物を凝縮し、それを該重合反応器に戻し；
該残留揮発物を凝縮及び濾過再循環系に移し；
該加工流に、該加工流中の望ましい及び望ましくない揮発性化合物を気化するのに十分な温度及び圧力で、該反応器外の別々の脱蔵器中で第１及び第２の脱蔵をさせ；
第２脱蔵器では望ましくない該揮発物を凝縮して系外に除去し、第１脱蔵器では望ましい揮発物を反応器に戻して再循環させることから成ることを特徴とする方法。
【請求項１０】
モノビニル芳香族化合物の重合加工流からの再循環流を精製する方法において、該再循環流が未反応モノマー、エチルベンゼン、重合開始剤、酸化防止剤、酸、キノン、フェノール及び酸化物を含み、該方法が：
該加工流を、該流中の低沸点揮発性成分の大部分を気化するのに十分な温度及び圧力で、重合反応器内で少なくとも１回脱蔵し；
該低沸点成分を部分的に凝縮して該反応器外の再循環流とし、凝縮物を反応器に戻し、残留揮発物をフィルター材料上で濾過し、望ましくない化合物をそこから除去し；
濾過した該再循環流を該重合過程に戻し；
該反応器からの該加工流に少なくとも１回の中間脱蔵段階を行い；
該中間脱蔵段階を経た該加工流に、前回の脱蔵より高い脱蔵条件下で最終的脱蔵段階を行い、その中の高沸点の望ましくない揮発性化合物を気化し；
望ましくない該揮発物を除去し、凝縮させ、それらを廃棄することから成ることを特徴とする方法。
【発明の詳細な説明】
【０００１】
【発明の分野】
本発明は、スチレン、アルファ−メチルスチレン、及び環置換スチレンを含むモノビニル芳香族化合物などのモノマーの重合法に関し、特に重合系の再循環二次系から酸化合物及び他の望ましくない化合物を除去するための方法及び装置を含む。
【０００２】
【発明の背景】
ポリマーの分野で、最も広く製造されている種類のポリマーのひとつは、スチレン、アルファ−メチルスチレン及び環置換スチレンなどのモノビニル芳香族化合物を含んで重合したポリマーである。この種類で最も普通に見られる種類は、普通のポリスチレン及びゴム−改質ポリスチレンであり、後者は耐衝撃性ポリスチレン又はＨＩＰＳと呼ばれること多い。
【０００３】
ポリスチレン及びＨＩＰＳを得るスチレンモノマー重合の連続法において、重合を行う普通の方法は、ｔ−ブチルペルオキシベンゾエート及びジベンジルペルオキシドなどの重合開始剤を用いる方法である。こりような開始剤の使用の欠点のひとつは、これらの開始剤を用いる重合法の副生成物が安息香酸などの酸分解副生成物であることで、このような酸性化合物は未反応モノマーと共に重合反応器に再循環させると開始剤と反応し、その結果重合の進行を阻害する。
【０００４】
この問題処理のひとつの方法は、Ｓｏｓａ等のＵ．Ｓ．特許４，８５７，５８７に開示されており、その発明全体を参照として本明細書に挿入する。Ｓｏｓａの特許の場合、再循環させた未反応モノマーは、再循環処理容器を通過させて酸性化合物を除去する。容器は通常、再循環流から酸性成分の大部分を除去するためのアルミナ又はクレーなどの吸着材料を含む。
【０００５】
酸分解副生成物の影響を軽減する他の方法は、Ｓｏｓａ等の２つの特許、Ｕ．Ｓ．４，７７７，２１０及び４，９６１，８２７に開示されており、その発明をここに参照として挿入する。’２１０特許は、粒径を制御するための予備逆転反応器を開示しており、’８２７特許は、重合過程で酸副生成物に分解しない開始剤の使用につき記載している。
【０００６】
本発明は、酸分解副生成物を最少にする周知の方法を改良し、その改良は上記の特許を得た方法と合わせて使用して望ましくない副生成物をさらに減少させることさえできる。
【０００７】
【発明の概略】
本発明は、ポリスチレンの再循環流中の酸性分解副生成物を減少させる方法及び装置、ならびに改良ポリスチレン重合系から成り、その方法及び装置は加工流中に第２脱蔵器を使用し、望ましくない酸性分解副生成物の除去物を凝縮させる方法及び装置である。。
【０００８】
【好ましい具体化の説明】
ここで図を参照すると、本発明を用いたスチレンの重合の実行、特にゴム改質スチレンの製造の有用な一連の反応容器及び付随する装置の略図が示されている。
【０００９】
本方法を用いるＨＩＰＳ素材の製造の場合、通常スチレン、ポリブタジエン、遊離基開始剤及び他の成分、例えば溶媒、酸化防止剤ならびに他の添加剤は、一般にＦ１と示された供給管又は多重供給管を通ってＣＳＴＲと示された重合反応器に供給される。重合反応器ＣＳＴＲは、通常連続撹拌タンク反応器と呼ばれる種類の反応器である。ここで使用する“スチレン”という言葉は、多種類の置換スチレン、例えばアルファ−メチルスチレン、ｐ−メチルスチレン及びｐ−クロロスチレンなどの環−置換スチレン、ならびに非置換スチレンを含む。典型的な場合、重合反応器ＣＳＴＲ中の混合物は、約７５−９９重量％のスチレン、約１−１５重量％のポリブタジエン、約０．００１−０．２重量％の遊離基開始剤及び約０．１−約６重量％の添加成分を含む。
【００１０】
前記の反応器ＣＳＴＲは、連続的に撹拌されたタンク反応器で、ポリマー系が逆転する以上の固体パーセント量で運転する。すなわち、重合反応器は、系がポリスチレンの連続相及び分散ゴム滴の不連続相を含むような固体パーセント量で運転する；又は液滴はポリスチレンとゴムの混合物であることが好ましい。
【００１１】
ＣＳＴＲ反応器は、“沸騰反応器”と呼ばれることもあり、その中のスチレン／ポリスチレン／ゴム混合物が、軽成分（例えばスチレンモノマー、エチルベンゼン）の気化により“沸騰”していることを意味する。この軽化合物の気化は大量の重合熱の除去に役立ち、運転者のＣＳＴＲ容器中の重合速度のより良い制御を容易にする。
【００１２】
ＣＳＴＲ反応器からの蒸気成分は、容器から排出され、管Ｆ１３を経て下記の主冷却器に送られ、そこで凝縮して再循環流により反応器に戻る。
【００１３】
本発明の実行に用いる装置は、さらに連続撹拌タンク反応器の種類の第２重合反応器を含むことができ、それは予備逆転条件下、すなわちその連続相がスチレン−ゴム溶液であり、不連続相がポリスチレンである条件下で運転する。予備逆転反応器（図示していない）は通常重合反応器ＣＳＴＲの真上又は上流に位置し、スチレン、ポリブタジエン、遊離基開始剤及び他の成分が最初に予備逆転反応器に供給され、混合物が予備逆転反応器をでてＣＳＴＲ反応器に供給される。予備逆転反応器も連続撹拌タンク反応器であることが好ましい。
【００１４】
重合反応器ＣＳＴＲからの液体／固体流出物は、流動管Ｆ２を通って別の重合反応器に供給され、そこで後−逆転段階の重合が起こる。この次の重合反応器はプラグフロー反応器などの線流れ反応器であることが好ましいが、塔型反応器又は他の周知の反応器の形状であることもできる。図は、単一線流れ反応器を示すが、１個以上の線流れ反応器をＰＦＲ反応器と連続してつなげて使用することもできる。こうすると、連続する各水平反応器中で重合度が増す。プラグフロー水平重合反応器からの流出物は、約３４０ｏＦの温度であり、それぞれ流動管Ｆ３及びＦ４を通って予備加熱装置ＰＨ及びそこから従来の脱蔵器ＤＶ１に向かう。予備加熱装置を出る材料の温度は約４８０ｏＦの範囲が好ましい。未反応スチレンモノマー及び他の揮発性残留成分は、頭上の管Ｆ５を通って再循環流成分として脱蔵器ＤＶ１を出る。この再循環流は、冷却器ＣＯＮＤ中で凝縮し、さらに流動管Ｆ６を通ってクレー床処理器ＣＢＴ中で処理された後、本系に戻すのが好ましい。処理した再循環流はその後、流動管Ｆ７を通って重合反応器ＣＳＴＲに流れて戻る。処理器ＣＢＴ中の吸着剤材料は、それがクレー又はアルミナ、あるいは他の適した材料であっても周期的に逆流置換及び再生を行い、廃材料を流動管Ｆ８を通って廃材料貯蔵タンクＷＳＴに輸送する。
【００１５】
脱蔵器ＤＶ１の流出物にもどり、Ｆ５を流れる前記の揮発性成分を含む頭上の再循環流の他に、約９９．５％の固体量の重合耐衝撃性ポリスチレン及び不揮発性成分を約４４０ｏＦの温度で含む重合反応物は、流動管Ｆ９を通ってＤＶ１の底部から流れ出て第２の脱蔵器ＤＶ２に移動する。脱蔵器ＤＶ２で、さらに揮発性成分が分離されて管Ｆ１０を通って流出し、完成ポリスチレン又は耐衝撃性ポリスチレンは、約４４０ｏＦの温度で生成物管Ｆ１１を通ってペレタイザー又は他の種類の完成品配合装置に移動する。
【００１６】
脱蔵器ＤＶ１及びＤＶ２は従来の加熱素子、例えば外部加熱コイルなどを、その中の反応物流が約４４０ｏＦの範囲の比較的一定の温度を保つよう配置してあるのが好ましい。
【００１７】
脱蔵器は、すでに材料中に含まれる熱、加熱コイルにより加えられた熱、及び流体中の揮発性物質を気化又は“蒸発”させるための約１−１０ｍｍＨｇの範囲の真空を組み合わせて用いる。第１の脱蔵装置ＤＶ１は、約５−１０ｍｍＨｇの低圧（真空）を保持し、第２の脱蔵装置は約１ｍｍＨｇの範囲の低圧（超真空）を保持しているのが好ましい。
【００１８】
このＤＶ１における比較的高い圧力（低真空）が、必要な低沸点揮発性材料、例えばスチレンモノマー、エチルベンゼン及び他の芳香族化合物及びビニル構造化合物などを選択的に気化する。他方、ＤＶ２における高真空は、望ましくない高沸点揮発性物質、例えば酸化化合物、酸、キノン、フェノールなどを蒸発させる。
【００１９】
管Ｆ１０を流れるＤＶ２からの揮発性成分は、その後総冷却器ＴＣを通過し、そこでそれらの揮発性成分はそこを横切って流れる冷却媒体ＣＭにより全体的に凝縮し、凝縮成分は廃棄管Ｆ１４を通って廃棄溜めＷに流れる。ポンプＰが管Ｆ１２を通って廃棄材料貯蔵タンクＷＳＴに、廃棄成分を汲み上げる。
【００２０】
脱蔵器ＤＶ１及びＤＶ２から流出する再循環流は、多種の不純物を含む。これらの流体の主な不純物は、スチレンモノマーと酸化防止剤などの再循環流に必然的に存在する化合物の間の反応生成物、ゴムからの不純物、及び酸素などの系中に望ましくない化合物に由来する。再循環流の不純物のいくつかは無害であるが、予想に反して再循環流中のある種の不純物は、再循環流を系に戻すと重合過程及び／又は得られるＨＩＰＳ生成物に悪影響を及ぼすことが見いだされた。
【００２１】
本発明の連続法の場合、スチレンモノマーの重合は遊離基開始剤の分解により開始される。重合反応のための開始ラジカルは、遊離基開始剤が１個又はそれ以上の一次ラジカルに分解することにより生成する。その後一次ラジカルがスチレンモノマーと反応して重合を開始する。
【００２２】
典型的な場合、遊離基開始剤はそれが分解する条件下に保たれた第１重合反応器ＣＳＴＲに供給するが、ＣＳＴＲ反応器の頭上の前述の予備逆転反応器に入れることもでき、あるいは線流れ反応器ＰＦＲに導入することもできる。別の場合遊離基開始剤は、第１重合反応器で分解せずにその後の重合反応器のいずれか、例えばＰＦＲ又はその後の線流れ反応器に保たれている条件下で分解するよう選ぶことができる。この場合重合反応器中のスチレンモノマーの重合は熱により開始する。別の場合、１種類の遊離基開始剤が重合反応器ＣＳＴＲ中で分解し、他の遊離基開始剤が線流れ反応器ＰＦＲで分解するよう２種類かそれ以上の遊離基開始剤を組み合わせて使用することもできる。
【００２３】
スチレンモノマーの重合を開始する遊離基開始剤の分解は、重合反応に関与しない分解副生成物も与える。本発明の連続流れ法の場合、これらの遊離基開始剤の分解副生成物は脱蔵器ＤＶ１及びＤＶ２中でＨＩＰＳポリマーから除去される。再循環流から除去されなければそれは重合反応器に再導入されるであろう。
【００２４】
種々の再循環流成分のスチレン重合への影響の研究により、遊離基開始剤の酸分解副生成物は開始剤と反応し、スチレン重合を阻害することがわかった。これらの酸性分解副生成物は、遊離基開始剤の分解を誘発し、及び／又は遊離基開始剤の自然の分解（誘発ではなく）により生成した遊離基を捕獲することにより遊離基開始剤の効率に悪影響を与えると思われる。このように酸性分解副生成物は、スチレンモノマーの重合開始に利用できる遊離基の数を減少させ、結局遊離基の効率を低下させる。
【００２５】
安息香酸は、そのような悪影響を持つ酸分解副生成物のひとつの例である。安息香酸は、ＨＩＰＳの連続法製造において最も普通に用いられる遊離基開始剤の２つであるｔ−ブチルペルオキシベンゾエート及びジベンジルペルオキシドの分解副生成物なので、再循環流中の安息香酸が遊離基開始剤の存在下におけるスチレン重合を阻害することがわかったのは特に重要である。安息香酸は、スチレンの酸化により製造されるベンズアルデヒドの空気酸化によっても製造される。ポリブタジエン  ゴムには他の酸性化合物が存在し得る。ゴムの酸化を防止するためのフェノール性酸化防止剤、硫黄化合物及び置換亜リン酸塩の添加は周知である。前述の挿入特許Ｕ．Ｓ．４，８５７，５８７は、いくつかの酸生成遊離基開始剤及び対応する酸分解副生成物を挙げている。そこに、遊離基開始剤ｔ−ブチルペルオキシベンゾエートを使用した時のスチレン重合への安息香酸の悪影響がグラフで示されている。
【００２６】
前述の挿入’５８７特許の方法に従い、遊離基開始剤の酸分解副生成物の悪影響は、再循環流を脱蔵器ＤＶ１及び再循環流を戻す管Ｆ７の間に置いた再循環処理容器ＣＢＴを通るように方向づけることにより避ける。再循環処理容器ＣＢＴは、再循環流から酸成分を除去することができるアルミナ又はクレーなどの吸着剤材料を少なくとも１種類含むことが好ましい。特種な吸着剤材料の他の例には、アルミナ、アタパルガス  クレー（ａｔｔａｐｕｌｇｕｓ  ｃｌａｙ）、炭素、シリカゲル及びＰｏｒｏｃｅｌ（アルミナの商標）が含まれる。再循環処理容器の寸法及び形は、標準的製造方法により決定する。ＣＢＴは、約８０−１２０ｏＦ及び約２０−２５ｐｓｉの圧力に保ったクレー充填塔であることが好ましい。
【００２７】
再循環処理容器ＣＢＴは、再循環流から実質的にすべての酸成分を除去することが可能でなければならないが、使用する吸着剤はわかっている場合及び未知の場合を含めた他の不純物も再循環流から除去することができるのが非常に望ましい。酸分解副生成物を含むすべての不純物を合わせた、スチレン重合反応速度及び得られるＨＩＰＳポリマー中の平均ゴム粒径への影響は非常に有害であり、不純物の量の増加と共に増加する。
【００２８】
脱蔵器ＤＶ１の揮発管から酸副生成物のいくらかを除去する他に、適した脱蔵器の真空度を選ぶことにより、望ましくない生成物の大部分を生成物管Ｆ９を通ってＤＶ１から第２の脱蔵器ＤＶ２に送り、そこでそれらの望ましくない揮発性成分を重合材料から除去し、それによってクレー床処理剤の過剰負担を避け、最初の遊離基開始剤をさらに保護することをさらに見いだした。
【００２９】
本発明の場合、予備加熱装置ＰＨからの揮発性成分の大部分（約８０％）は、脱蔵器ＤＶ１で除去され、流動管Ｆ５を通過する。その後除去できる揮発物の約２０％が脱蔵器ＤＶ２でポリマー流から除去される。最初、ＤＶ２からの揮発性成分は、流動管Ｆ１０を通って再循環流Ｆ５に戻した。しかし望ましくない酸性副生成物の大部分がＤＶ１よりＤＶ２の揮発物中で除去されることがわかった。全揮発物の８０％以上がＤＶ１で除去され、再循環流に加えられ、全揮発物の２０％以下がＤＶ２から除去されるが、ＤＶ２の少量の揮発性流出物が酸性副生成物の大部分を構成しており、遊離基開始剤を破壊する。従って脱蔵器ＤＶ２の流出物を再循環流に戻すより流動管Ｆ１０を通って総冷却器ＴＣに導き、揮発物全体を凝縮させ、それを廃棄溜めＷに除去し、ポンプＰにより廃棄物貯蔵タンクＷＳＴに汲み上げることによりクレー床処理容器の寿命を非常に延ばすことができることを見いだした。
【００３０】
従って再循環流から揮発物の２０％以下を失うことにより、望ましくない酸分解副生成物の半分以上を再循環流から除去することができ、これは処理容器ＣＢＴ中の吸着剤材料の寿命を大きく延長する。
【００３１】
本発明は、重合スチレン化合物の製造過程の実行のための方法及び装置を含み、該方法は脱蔵器の組み合わせを用いて重合スチレン材料から揮発性成分を除去する段階及び揮発性成分を濾過して分解酸副生成物を除去する段階を含む。本方法は、完成ポリスチレンから望ましくない揮発性成分を選択的に除去し、その望ましくない揮発性成分を再循環しないで総冷却器中で凝縮させて廃棄物貯蔵タンクにポンプで汲み上げるための、第１脱蔵器の下流にある第２脱蔵器具を含む。第２脱蔵器から揮発性成分をすべて除去することにより全揮発物の２０％以下の損失を生ずるが、分解酸副生成物成分の半分以上が除去され、フィルター処理容器ＣＢＴへの負担が減少する。
【００３２】
本発明につきその特定の具体化を参照して記載したが、本発明の精神又は添付クレイムの範囲から逸脱することなく、種々の変更及び修正が可能であることが同業者には明らかであろう。
【００３３】
本発明の主たる特徴及び態様は以下の通りである。
【００３４】
独占性及び独占権をクレイムする本発明の具体化を以下にように定義する：
１．モノビニル芳香族化合物の重合のための連続法において、該方法が：
モノビニル芳香族モノマー流を反応容器系中で重合条件下におき；
揮発性化合物の少なくとも１留分を、該流中の固体及び非揮発性液体から脱蔵により分離して部分的精製流を形成し；
該揮発物の少なくとも１留分を冷却器中で凝縮させた後そこから望ましくない化合物を除去して精製再循環凝縮物を形成し；
該精製凝縮物を該反応容器系に再循環させ；
該部分的精製流を前回の脱蔵より高真空にてさらに脱蔵し、該流からさらに１留分の揮発性化合物を分離して精製流を形成し；
該過程から該揮発性化合物の追加の留分を除去し；
ポリマーの該精製流を仕上げ系に流す段階から成ることを特徴とする方法。
【００３５】
２．第１項に記載の方法において、該方法がさらに該反応容器系中の第１脱蔵、及び第１脱蔵容器中の第２脱蔵を含み、該揮発性化合物の追加の留出を第２の脱蔵容器中で行うことを特徴とする方法。
【００３６】
３．第２項に記載の方法において、該第１脱蔵容器の圧力を約５−１０ｍｍＨｇに保ち、該流の温度を約４４０ｏＦに保ち；該第２脱蔵容器の圧力を５ｍｍＨｇ以下に保ち、その温度を約４４０ｏＦに保つことを特徴とする方法。
【００３７】
４．第３項に記載の方法において、該脱蔵器中の該温度を、該脱蔵器の各々に伴う制御された加熱素子により保持することを特徴とする方法。
【００３８】
５．第３項に記載の方法において、該第２脱蔵容器中の圧力を約１−２ｍｍＨｇに保持することを特徴とする方法。
【００３９】
６．基本的に酸、酸化物、キノン及びフェノールから成る群より選んだ望ましくない化合物を、重合反応器系中の重合及び非重合モノビニル芳香族化合物の加工流から除去する方法において、該方法が：
該加工流を、大気圧以下にて、及び該加工流中の未反応モノマーならびにエチルベンゼンを含む低沸点の望ましい揮発性化合物の大部分を気化して除くのに十分な温度で脱蔵し；
望ましい該揮発物を凝縮してそれを該重合反応器系に戻し；
該加工流に、該第１脱蔵段階より実質的に低圧で、及び該加工流中の望ましくない高沸点揮発性化合物を気化するのに十分な温度で第２の脱蔵をさせ；
望ましくない該揮発物を凝縮して除去することから成ることを特徴とする方法。
【００４０】
７．第６項に記載の方法において、必要な該凝縮揮発物を吸着剤濾過媒体上で濾過して該凝縮揮発物を該反応系に戻す前に望ましくない化合物を除去する追加の段階をさらに含むことを特徴とする方法。
【００４１】
８．第７項に記載の方法において、該第１脱蔵を約４４０ｏＦ及び約５−１０ｍｍＨｇの圧力で行い、該第２脱蔵段階を約４４０ｏＦ及び約１−２ｍｍＨｇの圧力で行うことを特徴とする方法。
【００４２】
９．モノビニル芳香族化合物の重合加工流の再循環流を精製する方法において、該再循環流が未反応モノマー、エチルベンゼン、重合開始剤、酸化防止剤、酸、キノン、フェノール及び酸化物を含み、該方法が：
該加工流を、該流中の低沸点揮発性化合物の大部分を気化するのに十分な温度及び圧力で少なくとも１回脱蔵し；
該低沸点成分を凝縮して再循環流とし、該凝縮再循環流をフィルター材料上で濾過し、望ましくない化合物をそこから除去し；
濾過して該再循環流を該重合過程に戻し；
少なくとも１回の該脱蔵段階を経た該過程において、前回の該脱蔵より高い脱蔵条件下で最終的脱蔵段階を行い、その中の高沸点の望ましくない揮発性化合物を気化し；
望ましくない該揮発物を除去し、凝縮させ、それらを廃棄することから成ることを特徴とする方法。
【００４３】
１０．第９項に記載の方法において、該脱蔵を実質的に同温度だが真空度を変えて行うことを特徴とする方法。
【００４４】
１１．重合過程においてモノビニル芳香族化合物流を精製する装置において、該装置が：
モノビニル芳香族モノマー供給原料の重合に適応させたモノビニル芳香族化合物重合反応器系；
該反応器系中の蒸発させた揮発物の放出、及び該反応器系からの重合熱の除去のための、該反応器系から出る蒸気管；
蒸発させた該揮発物を該蒸気管から受け取り、凝縮するよう配置した冷却器；
該凝縮揮発物を受け取り、さらに該凝縮揮発物から望ましくない化合物を濾過するよう配置されたフィルター；
濾過した凝縮物を該フィルターから該反応器系に戻す再循環管；
該反応器系からモノビニル芳香族流を受け取るよう配置され、該流から低沸点揮発性化合物を気化し、気化したた該揮発物を該冷却器に流すよう適応させた第１脱蔵器；
該モノビニル芳香族化合物流を受け取るよう配置され、そこから高沸点揮発性化合物を気化するよう適応させた最終脱蔵器；及び
該脱蔵器からつながり、該反応器系から該高沸点揮発物を排出するよう配置された蒸気管を含むことを特徴とする装置。
【００４５】
１２．第１１項に記載の装置において、該第１脱蔵器がその中の材料を約４４０ｏＦ及び約５−５０ｍｍＨｇの圧力に保つようにした加熱真空容器から成り；該第２脱蔵器がその中の材料を約４４０ｏＦ及び約０．５−５ｍｍＨｇの圧力に保つようにした加熱真空容器から成ることを特徴とする装置。
【００４６】
１３．モノビニル芳香族重合システムにおいて：
モノビニル芳香族モノマーを重合させるよう配置された反応器集成装置、
該反応器集成装置から揮発物を受け取り、凝縮させるよう配置された冷却器集成装置、
該凝縮揮発物から望ましくない揮発物を濾過し、該凝縮揮発物を該反応器集成装置に戻すよう配置されたフィルター；
該反応器集成装置と連絡し、そこから生成物流を受け取るよう配置され、該生成物流から低沸点揮発性物質をさらに気化するよう適応させた第１脱蔵器；
該第１脱蔵器から該冷却器集成装置につながり、揮発物をその間で輸送するための蒸気管；
該第１脱蔵器と連絡し、該生成物流をそこから受け取るよう配置され、該生成物流から高沸点揮発性物質を気化するよう適応させた第２脱蔵器；及び
該高沸点揮発物を該重合系から運び去るよう配置された蒸気管から成ることを特徴とするシステム。
【００４７】
１４．重合過程においてモノビニル芳香族化合物流を生成する装置において、該装置が：
モノビニル芳香族モノマー供給原料の重合に適応させたモノビニル芳香族化合物重合反応器系；
該反応器系中の蒸発させた揮発物の放出、及び該反応器系から重合熱を除去するための、該反応器系から出る蒸気管；
蒸発させた該揮発物を該蒸気管から受け取り、凝縮するよう配置した冷却器；
主に該反応器系からの望ましい揮発物を凝縮し、該反応器系に戻すよう適応させ、さらに低沸点揮発物を凝縮せずにそこを通過させるよう適応させた、該蒸気管中の部分的冷却器；
該揮発物を該蒸気管から受け取り、凝縮させるよう配置された冷却器；
該凝縮揮発物を受け取り、さらに該凝縮揮発物から望ましくない化合物を濾過するよう配置されたフィルター系；
濾過した凝縮物を該フィルターから該反応器系に戻す再循環管；及び
該反応器系からモノビニル芳香族流を受け取るよう配置され、該流から揮発性化合物を気化し、気化した該揮発物を該冷却器に流すよう適応させた脱蔵器を含むことを特徴とする装置。
【００４８】
１５．モノビニル芳香族化合物重合システムにおいて、
モノビニル芳香族モノマーを重合させるよう配置された反応器集成装置、
該反応器集成装置中の揮発性物質を気化して重合熱を除去することによりそこにおける重合速度を制御するための、該反応器集成装置上の蒸気除去系において、さらに部分的冷却器及び該反応器集成装置への凝縮物戻し管を含む系；
該凝縮揮発物から望ましくない揮発物を濾過し、該凝縮揮発物を該反応器集成装置に戻すよう配置されたフィルター；
該反応器集成装置と連絡し、そこから生成物流を受け取るよう配置され、該生成物流から低沸点揮発性物質を気化するよう適応させた脱蔵器系；及び
該脱蔵器から該冷却器集成装置につながり、揮発物をその間で輸送するための蒸気管から成ることを特徴とする重合システム。
【００４９】
１６．第１５項に記載の重合システムにおいて、該部分的冷却器を主に未反応モノマー及びエチルベンゼンを含む低沸点揮発物のみを凝縮させるよう適応させることを特徴とする重合システム。
【００５０】
１７．モノビニル芳香族化合物の重合のための連続法において、該方法が：
反応容器系中の重合によりモノビニル芳香族モノマー流から生成物流を製造し；
主に揮発性成分のみを気化するのに十分な温度及び圧力で、該容器中の生成物の揮発性物質を気化することにより該反応容器の反応温度を制御し；
該反応容器から該揮発物を除去し；
該揮発物を部分的に凝縮し、高沸点揮発物から低沸点揮発物を分離し；
凝縮した高沸点揮発物を該反応容器に戻し；
該低沸点揮発物を分離凝縮系及び濾過系に輸送し；
該生成物流中の固体及び不揮発性液体化合物から揮発性化合物の少なくとも１留分を脱蔵により分離して部分的精製流を形成し；
該凝縮系で該揮発物の少なくとも１留分を凝縮させた後、該フィルター系でそこから望ましくない化合物を除去して精製再循環凝縮物を形成し；
該精製凝縮物を該反応容器系に再循環し；
該部分的精製流を前回の脱蔵より高真空にてさらに脱蔵し、該流からさらに１留分の揮発性化合物を分離して精製流を形成し；
該過程から該揮発性化合物の追加の留分を除去し；
ポリマーの該精製流を仕上げ系に流す段階から成ることを特徴とする方法。
【００５１】
１８．第１７項に記載の方法において、該方法がさらに該脱蔵容器中の第１脱蔵を含み、該揮発性化合物の追加の留出を第２の脱蔵容器中で行うことを特徴とする方法。
【００５２】
１９．第１８項に記載の方法において、該第１脱蔵容器の圧力を約５−１０ｍｍＨｇに保ち、該流の温度を約４４０ｏＦに保ち；該第２脱蔵容器の圧力を５ｍｍＨｇ以下に保ち、その温度を約４４０ｏＦに保つことを特徴とする方法。
【００５３】
２０．第１９項に記載の方法において、該脱蔵器中の該温度を、該脱蔵器の各々に伴う制御された加熱素子により保持することを特徴とする方法。
【００５４】
２１．第１９項に記載の方法において、該第２脱蔵容器中の該圧力を約１−２ｍｍＨｇに保持することを特徴とする方法。
【００５５】
２２．基本的に酸、酸化物、キノン及びフェノールから成る群より選んだ望ましくない化合物を、重合反応器系中の重合及び非重合モノビニル芳香族化合物の加工流から除去する方法において、該方法が：
該加工流を、大気圧以下にて、及び該加工流中の未反応モノマーならびにエチルベンゼンを含む実質的に揮発性化合物の部分を気化して除くのに十分な温度で、該重合反応器中で脱蔵し；
該反応器外で該揮発物を部分的に凝縮して望ましい揮発物を凝縮し、それを該重合反応器系に戻し；
該残留揮発物を凝縮及び濾過再循環系に移し；
該加工流に、該加工流中の望ましい及び望ましくない揮発性化合物を気化するのに十分な温度及び圧力で、該反応器外の別々の脱蔵容器中で第１及び第２の脱蔵をさせ；
望ましくない該揮発物を凝縮して除去し、望ましい揮発物を反応器系に戻して再循環させることから成ることを特徴とする方法。
【００５６】
２３．第２２項に記載の方法において、必要な該凝縮揮発物を該濾過及び循環系中の吸着剤濾過媒体上で濾過して該凝縮揮発物を該反応系に戻す前に望ましくない化合物を除去する追加の段階をさらに含むことを特徴とする方法。
【００５７】
２４．第２３項に記載の方法において、該第１脱蔵を約４４０ｏＦ及び約５−１０ｍｍＨｇの圧力で行い、該反応器の外の該第２脱蔵段階を約４４０ｏＦ及び約１−２ｍｍＨｇの圧力で行うことを特徴とする方法。
【００５８】
２５．モノビニル芳香族化合物の重合加工流の再循環流を精製する方法において、該再循環流が未反応モノマー、エチルベンゼン、重合開始剤、酸化防止剤、酸、キノン、フェノール及び酸化物を含み、該方法が：
該加工流を、該流中の低沸点揮発性成分の大部分を気化するのに十分な温度及び圧力で、重合反応器内で少なくとも１回脱蔵し；
該低沸点成分を部分的に凝縮して該反応器外の再循環流とし、凝縮物を反応器に戻し、残留揮発物をフィルター材料上で濾過し、望ましくない化合物をそこから除去し；
濾過した該再循環流を該重合過程に戻し；
該反応器からの該加工流に少なくとも１回の中間脱蔵段階を行い；
該中間脱蔵段階を経た該加工流に、前回の該脱蔵より高い脱蔵条件下で最終的脱蔵段階を行い、その中の高沸点の望ましくない揮発性化合物を気化し；
望ましくない該揮発物を除去し、凝縮させ、それらを廃棄することから成ることを特徴とする方法。
【００５９】
２６．大第２５項に記載の方法において、該脱蔵を実質的に同温度だが真空度を変えて行うことを特徴とする方法。
【図面の簡単な説明】
【図１】図は、典型的耐衝撃性ポリスチレン重合プラントに適した、本発明を示す略工程系統図である。
【図２】図は、典型的耐衝撃性ポリスチレン重合プラントに適した、本発明を示す略工程系統図である。
【図１】
0003611127.tif 000002
【図２】
0003611127.tif 000003